(57)【要約】比表面積が大きく、高い電気伝導度を有するホウ素ドープナノダイヤモンド、ホウ素ドープナノダイヤモンドを含む電極、及び前記電極を備えたセンサー若しくは蓄電デバイスを提供する。  本発明のホウ素ドープナノダイヤモンドは、比表面積が１１０ｍ２／ｇ以上であり、且つ２０℃における電気伝導度が５．０×１０−３Ｓ／ｃｍ以上であることを特徴とする。前記ホウ素ドープナノダイヤモンドはメディアン径が２００ｎｍ以下であることが好ましい。また、本発明の電極は、前記ホウ素ドープナノダイヤモンドを含むことを特徴とする。
2019097815.tif 000002
【特許請求の範囲】
【請求項１】
比表面積が１１０ｍ２／ｇ以上であり、且つ２０℃における電気伝導度が５．０×１０−３Ｓ／ｃｍ以上であることを特徴とする、ホウ素ドープナノダイヤモンド。
【請求項２】
メディアン径が２００ｎｍ以下である、請求項１に記載のホウ素ドープナノダイヤモンド。
【請求項３】
光源波長３２５ｎｍのラマンスペクトルにおいて、１３７０〜１４２０ｃｍ−１、及び１５８０〜１６２０ｃｍ−１にバンドを有する、請求項１又は２に記載のホウ素ドープナノダイヤモンド。
【請求項４】
請求項１〜３の何れか１項に記載のホウ素ドープナノダイヤモンドを含む電極。
【請求項５】
質量当たりの電気二重層容量が３Ｆ／ｇ以上である、請求項４に記載の電極。
【請求項６】
請求項４又は５に記載の電極を備えたセンサー。
【請求項７】
請求項４又は５に記載の電極を備えた蓄電デバイス。
【発明の詳細な説明】
【技術分野】
【０００１】
本発明は、キャパシタ用電極材料等として有用な、ホウ素ドープナノダイヤモンド、ホウ素ドープナノダイヤモンドを含む電極、及び前記電極を備えたセンサー若しくは蓄電デバイスに関する。尚、本発明のホウ素ドープナノダイヤモンドの用途は、キャパシタ用電極材料に限定されるものではない。本願は、２０１７年１１月１６日に日本に出願した、特願２０１７−２２０８４２号の優先権を主張し、その内容をここに援用する。
【背景技術】
【０００２】
絶縁性のダイヤモンドにホウ素を高濃度にドープするとホールが生成し（ｐ型半導体）、金属的導電性が付与されることが知られている。そして、ダイヤモンドにホウ素を高濃度にドープしたホウ素ドープダイヤモンド（ＢＤＤ：Ｂｏｒｏｎ  Ｄｏｐｅｄ  Ｄｉａｍｏｎｄ）は、ダイヤモンド由来の高い物理的安定性及び化学的安定性、並びに優れた導電性を有し、当該ホウ素ドープダイヤモンドを含む電極は広い電位窓（水の電気分解が起きない電位範囲）と小さいバックグラウンド電流を有するため、貴金属や炭素などの電極材料に比べ、電気化学分析や電気分解に有効な機能性電極材料として注目されている。【０００３】
ホウ素ドープダイヤモンドの製造方法として、例えば特許文献１には、ホウ素とダイヤモンド粒子とアルカリ土類炭酸塩粉末との混合物において、５．０〜８．０ＧＰａの加圧条件下、１３００〜１８００℃の温度で加熱することにより、ホウ素をダイヤモンド粒子にドープし、ホウ素ドープダイヤモンド粒子を製造する方法が開示されている。しかし、上記特許文献１のホウ素ドープダイヤモンド粒子の平均粒径は１〜８μｍであり、比表面積が小さく、蓄電デバイス用の電極として使用するのに十分な静電容量の確保が困難であった。【０００４】
また、特許文献２には、ホウ素とナノダイヤモンド粒子を水素雰囲気下において７００〜１０００℃で加熱すると、比表面積が大きいホウ素ドープナノダイヤモンドが得られることが記載されている。しかし、この方法で得られたホウ素ドープナノダイヤモンドは、導電性の点で未だ不十分であった。
【先行技術文献】
【特許文献】
【０００５】
【特許文献１】特開２００８−１３３１７３号公報
【特許文献２】特開２０１５−１７４７９３号公報
【発明の概要】
【発明が解決しようとする課題】
【０００６】
従って、本発明の目的は、比表面積が大きく、高い電気伝導度を有するホウ素ドープナノダイヤモンド（以後、「ＢＤＮＤ」と称する場合がある）を提供することにある。
本発明の他の目的は、前記ＢＤＮＤを含む電極を提供することにある。
本発明の他の目的は、前記電極を備えたセンサーを提供することにある。
本発明の他の目的は、前記電極を備えた蓄電デバイスを提供することにある。
【課題を解決するための手段】
【０００７】
本発明者等は上記課題を解決するため鋭意検討した結果、ナノダイヤモンド粒子の表面に、化学気相成長法（ＣＶＤ法：Ｃｈｅｍｉｃａｌ  Ｖａｐｏｒ  Ｄｅｐｏｓｉｔｉｏｎ）によりホウ素を含有するダイヤモンド層及び／又は炭素層を形成することによって得られるＢＤＮＤは比表面積が大きく、高い電気伝導度を有すること、当該ＢＤＮＤを電極に用いれば静電容量が大きい電極が得られることを見いだした。本発明はこれらの知見に基づいて完成させたものである。【０００８】
すなわち、本発明は、比表面積が１１０ｍ２／ｇ以上であり、且つ２０℃における電気伝導度が５．０×１０−３Ｓ／ｃｍ以上であることを特徴とする、ホウ素ドープナノダイヤモンドを提供する。【０００９】
本発明は、また、メディアン径が２００ｎｍ以下である前記のホウ素ドープナノダイヤモンドを提供する。【００１０】
本発明は、また、光源波長３２５ｎｍのラマンスペクトルにおいて、１３７０〜１４２０ｃｍ−１、及び１５８０〜１６２０ｃｍ−１にバンドを有する前記のホウ素ドープナノダイヤモンドを提供する。【００１１】
本発明は、また、前記のホウ素ドープナノダイヤモンドを含む電極を提供する。【００１２】
本発明は、また、質量当たりの電気二重層容量が３Ｆ／ｇ以上である前記の電極を提供する。【００１３】
本発明は、また、前記の電極を備えたセンサーを提供する。【００１４】
本発明は、また、前記の電極を備えた蓄電デバイスを提供する。
【発明の効果】
【００１５】
本発明のＢＤＮＤは、ダイヤモンド由来の高い物理的安定性、化学的安定性、優れた導電性、及び大きな比表面積を有する。そのため、本発明のＢＤＮＤを使用すれば、静電容量が大きい電極が得られる。
また、本発明のＢＤＮＤを含む電極は高感度であり、且つ質量当たりの電気二重層容量が大きい。すなわち、静電容量が大きい。また、広い電位窓を有する。そのため、前記電極は、電気化学センサーや蓄電デバイス用電極として有用である。
【図面の簡単な説明】
【００１６】
【図１】実施例で得られたＢＤＮＤ（１）、（２）の動的光散乱法による粒子径測定結果を示す図である。
【図２】実施例で得られたＢＤＮＤ（１）、（２）のＵＶラマンスペクトルデータを示す図である。
【図３】実施例で使用したＮＤ（１）のＵＶラマンスペクトルデータを示す図である。
【図４】実施例で得られたＢＤＮＤ（２）のＴＥＭ観察結果を示す図であり、図中の矢印１はダイヤモンド格子面を示し、矢印２はグラファイト状積層構造を示す。
【図５】ＢＤＮＤ電極（２）、又は活性炭（ＡＣ）電極を使用した３電極系の、１ＭのＨ２ＳＯ４中のＣＶ測定（走査速度：１０ｍＶ／ｓ）結果を示す図である。
【図６】ＢＤＮＤ電極（２）を使用した３電極系の、飽和ＮａＣｌＯ４水溶液中のＣＶ測定（走査速度：１０ｍＶ／ｓ）結果を示す図である。
【図７】ＢＤＮＤ電極（２）、又はＡＣ電極を使用した対称２電極セルの、１ＭのＨ２ＳＯ４中のＣＶ測定（走査速度：１０ｍＶ／ｓ）結果を示す図である。
【図８】ＢＤＮＤ電極（２）を使用した対称２電極セルの、飽和ＮａＣｌＯ４水溶液中のＣＶ測定（走査速度：１０ｍＶ／ｓ）結果を示す図である。
【図９】ＢＤＮＤ電極（１）、ＢＤＮＤ（２）、又はＡＣ電極を使用した対称２電極セルの、１ＭのＨ２ＳＯ４中の走査速度１０〜１００００ｍＶ／ｓにおける電気二重層容量を算出し、走査速度に対してプロットした図である。
【図１０】ＢＤＮＤ（２）、又はＡＣ電極を使用した対称２電極セルの、飽和ＮａＣｌＯ４水溶液中の走査速度１０〜１００００ｍＶ／ｓにおける電気二重層容量を算出し、走査速度に対してプロットした図である。
【図１１】ＢＤＮＤ（２）及びＡＣ電極を使用した対称２電極セルの、１ＭのＨ２ＳＯ４中のエネルギー密度−出力密度をプロットした図である。
【図１２】ＢＤＮＤ（２）及びＡＣ電極を使用した対称２電極セルの、飽和ＮａＣｌＯ４水溶液中のエネルギー密度−出力密度をプロットした図である。
【発明を実施するための形態】
【００１７】
［ＢＤＮＤ］
本発明のＢＤＮＤは、比表面積が１１０ｍ２／ｇ以上であり、且つ２０℃における電気伝導度が５．０×１０−３Ｓ／ｃｍ以上であることを特徴とする。
【００１８】
本発明のＢＤＮＤは、ナノダイヤモンド粒子（ＮＤ粒子）の表面にホウ素を含有する。本発明のＢＤＮＤは、好ましくは、ＮＤ粒子の表面に、ホウ素を含有するダイヤモンド層及び／又は炭素層が堆積した構成を有する。
【００１９】
本発明のＢＤＮＤの比表面積は１１０ｍ２／ｇ以上であり、好ましくは１５０ｍ２／ｇ以上、より好ましくは２００ｍ２／ｇ以上、更に好ましくは３００ｍ２／ｇ以上、更に好ましくは４００ｍ２／ｇ以上、特に好ましくは５００ｍ２／ｇ以上、最も好ましくは６００ｍ２／ｇ以上である。尚、比表面積の上限は、例えば１５００ｍ２／ｇである。
【００２０】
本発明のＢＤＮＤの２０℃における電気伝導度は５．０×１０−３Ｓ／ｃｍ以上であり、好ましくは１０×１０−３Ｓ／ｃｍ以上、より好ましくは１５×１０−３Ｓ／ｃｍ以上、更に好ましくは２０×１０−３Ｓ／ｃｍ以上、特に好ましくは２５×１０−３Ｓ／ｃｍ以上、最も好ましくは３０×１０−３Ｓ／ｃｍ以上である。尚、２０℃における電気伝導度の上限は、例えば１０００Ｓ／ｃｍ程度である。
【００２１】
本発明のＢＤＮＤにおけるホウ素含有量は、例えば０．１〜１００ｍｇ／ｇであり、好ましくは０．２〜５０ｍｇ／ｇ、特に好ましくは０．３〜１０ｍｇ／ｇ、最も好ましくは０．４〜５ｍｇ／ｇ、とりわけ好ましくは０．５〜２ｍｇ／ｇである。本発明のＢＤＮＤが前記範囲でホウ素を含有すると、優れた導電性を発揮することができる。
【００２２】
本発明のＢＤＮＤの粒子径（Ｄ５０、メディアン径）は例えば２００ｎｍ以下であり、好ましくは１５０ｎｍ以下、特に好ましくは１２０ｎｍ以下である。ＢＤＮＤの粒子径の下限は、例えば１ｎｍである。粒子径が上記範囲を上回ると比表面積が低下し、当該ＢＤＮＤを含む電極の静電容量が低下する傾向がある。ＢＤＮＤの粒子径は、動的光散乱法によって測定することができる。
【００２３】
また、本発明のＢＤＮＤは、光源波長３２５ｎｍのラマンスペクトルにおいて、１３７０〜１４２０ｃｍ−１、及び１５８０〜１６２０ｃｍ−１にバンドを有する。
【００２４】
本発明のＢＤＮＤは、例えば、熱ＣＶＤ法、プラズマＣＶＤ法、光ＣＶＤ法、レーザーＣＶＤ法等のＣＶＤ法（Ｃｈｅｍｉｃａｌ  Ｖａｐｏｒ  Ｄｅｐｏｓｉｔｉｏｎ：化学気相成長法）によって製造することができる。詳細には、必要に応じてキャリアガス（例えば、水素ガス、窒素ガス等）の存在下で、気化した状態の成膜材料（ホウ素源と炭素源）に、熱、プラズマ、紫外光、レーザー光などのエネルギーを付与して化学反応を励起・促進して、基材としてのＮＤ粒子の表面にホウ素を付着させる（若しくは、ホウ素を含有するダイヤモンド層及び／又は炭素層を積層する）ことによって製造することができる。本発明においては、なかでも、プラズマＣＶＤ法（特に、マイクロ波プラズマＣＶＤ法）を採用することが、不純物が少なく高品質なＢＤＮＤが得られる点で好ましい。
【００２５】
前記ホウ素源としては、ホウ素又はホウ素化合物を使用することができる。前記ホウ素化合物としては、例えば、酸化ホウ素、炭化ホウ素、窒化ホウ素、ホウ酸、ジボラン、トリエチルボラン、トリメトキシボラン、トリエトキシボラン、トリプロポキシボラン、トリ（１，１−ジメチルエトキシ）ボラン等が挙げられる。これらは１種を単独で、又は２種以上を組み合わせて使用することができる。
【００２６】
前記炭素源としては、例えば、メタン、エタン、プロパン、ブタン、ペンタン、ヘキサン、ヘプタン、オクタン等の脂肪族炭化水素；シクロヘキサン等の脂環式炭化水素；ベンゼン、トルエン、キシレン、エチルベンゼン等の芳香族炭化水素；メタノール、エタノール、イソプロピルアルコール、ブタノール等のアルコール；アセトン、メチルエチルケトン、メチルイソブチルケトン等のケトン；ジエチルエーテル、ジメトキシエタン、テトラヒドロフラン、ジオキサン等のエーテル；酢酸メチル、酢酸エチル、酢酸イソプロピル、酢酸ブチル等のエステル等が挙げられる。これらは１種を単独で、又は２種以上を組み合わせて使用することができる。
【００２７】
前記炭素源としては、ケトンとアルコールの混合物（例えば、アセトンとメタノール混合溶液）を使用することが、気化し易く、且つ上記ホウ素源の溶解性に優れる点で好ましい。ケトンとアルコールの混合比（ｖ／ｖ）は、例えば９５／５〜６０／４０である。
【００２８】
また、成膜材料に含まれるホウ素源の濃度としては、炭素源に対して、例えば１００００〜３００００ｐｐｍ、好ましくは１５０００〜２５０００ｐｐｍである。ホウ素源の濃度が上記範囲を上回ると、ダイヤモンド層及び／又は炭素層の結晶性が劣化する傾向がある。一方、ホウ素源の濃度が上記範囲を下回ると、導電性が得られにくくなる傾向がある。
【００２９】
ＣＶＤ法による処理時圧力は、例えば３０〜８０Ｔｏｒｒである。
【００３０】
ＣＶＤ法による処理時間（若しくは、成膜時間）は、例えば１〜２４時間、好ましくは５〜１２時間である。
【００３１】
ＣＶＤ法によってＮＤ粒子の表面にホウ素をドープした（詳細には、ＮＤ粒子の表面にホウ素を含有するダイヤモンド層及び／又は炭素層を成長させた）後は、得られたＢＤＮＤに加熱処理を施して当該ＢＤＮＤに含まれるダイヤモンド層及び／又は炭素層の構造を最適化することで、ＢＤＮＤの比表面積を飛躍的に高めることができ、当該ＢＤＮＤを含む電極の電気二重層容量を高めることができる点で好ましい。
【００３２】
前記加熱処理における加熱温度は、例えば４００〜６００℃、好ましくは４００〜５００℃である。また、加熱時間は、例えば１〜２４時間、好ましくは５〜１２時間である。
【００３３】
基材としてのＮＤ粒子の粒子径（Ｄ５０、メディアン径）は、例えば５０ｎｍ以下であり、好ましくは３０ｎｍ以下、特に好ましくは２０ｎｍ以下、最も好ましくは１０ｎｍ以下である。基材としてのＮＤ粒子の粒子径の下限は、例えば１ｎｍである。
【００３４】
基材としてのＮＤ粒子としては、例えば、爆轟法ＮＤ（すなわち、爆轟法によって生成したＮＤ）や、高温高圧法ＮＤ（すなわち、高温高圧法によって生成したＮＤ）を使用することができる。本発明においては、なかでも、より比表面積が大きい点で爆轟法ＮＤが好ましい。
【００３５】
以下に、ＮＤ粒子の製造方法の一例を以下に説明するが、本発明におけるＮＤ粒子は以下の製造方法によって得られるものに限定されない。
【００３６】
（生成工程）
成形された爆薬に電気雷管が装着されたものを爆轟用の耐圧性容器の内部に設置し、容器内において大気組成の常圧の気体と使用爆薬とが共存する状態で、容器を密閉する。容器は例えば鉄製で、容器の容積は例えば０．５〜４０ｍ３である。爆薬としては、トリニトロトルエン（ＴＮＴ）とシクロトリメチレントリニトロアミンすなわちヘキソーゲン（ＲＤＸ）との混合物を使用することができる。ＴＮＴとＲＤＸの質量比（ＴＮＴ／ＲＤＸ）は、例えば４０／６０〜６０／４０の範囲である。
【００３７】
生成工程では、次に、電気雷管を起爆させ、容器内で爆薬を爆轟させる。爆轟とは、化学反応に伴う爆発のうち反応の生じる火炎面が音速を超えた高速で移動するものをいう。爆轟の際、使用爆薬が部分的に不完全燃焼を起こして遊離した炭素を原料として、爆発で生じた衝撃波の圧力とエネルギーの作用によってＮＤが生成する。生成したＮＤは、隣接する一次粒子ないし結晶子の間がファンデルワールス力の作用に加えて結晶面間クーロン相互作用が寄与して非常に強固に集成し、凝着体を成す。
【００３８】
生成工程では、次に、室温において２４時間程度放置することにより放冷し、容器およびその内部を降温させる。この放冷の後、容器の内壁に付着しているＮＤ粗生成物（上述のようにして生成したＮＤの凝着体および煤を含む）をヘラで掻き取る作業を行い、ＮＤ粗生成物を回収する。以上のような方法によって、ＮＤ粒子の粗生成物を得ることができる。
【００３９】
（酸化処理工程）
酸化処理工程は、酸化剤を用いてＮＤ粗生成物からグラファイトを除去する工程である。爆轟法で得られるＮＤ粗生成物にはグラファイト（黒鉛）が含まれるが、このグラファイトは、使用爆薬が部分的に不完全燃焼を起こして遊離した炭素のうちＮＤ結晶を形成しなかった炭素に由来する。ＮＤ粗生成物に、水溶媒中で所定の酸化剤を作用させることにより、ＮＤ粗生成物からグラファイトを除去することができる。また、酸化剤を作用させることにより、ＮＤ表面にカルボキシル基や水酸基などの酸素含有基を導入することができる。
【００４０】
この酸化処理に用いられる酸化剤としては、例えば、クロム酸、無水クロム酸、二クロム酸、過マンガン酸、過塩素酸、硝酸、及びこれらの混合物や、これらから選択される少なくとも１種の酸と他の酸（例えば、硫酸等）との混酸、及びこれらの塩が挙げられる。本発明においては、なかでも、混酸（特に、硫酸と硝酸との混酸）を使用することが、環境に優しく、且つグラファイトを酸化・除去する作用に優れる点で好ましい。
【００４１】
前記混酸における硫酸と硝酸との混合割合（前者／後者；質量比）は、例えば６０／４０〜９５／５であることが、常圧付近の圧力（例えば、０．５〜２ａｔｍ）の下でも、例えば１３０℃以上（特に好ましくは１５０℃以上。尚、上限は、例えば２００℃）の温度で、効率よくグラファイトを酸化して除去することができる点で好ましい。下限は、好ましくは６５／３５、特に好ましくは７０／３０である。また、上限は、好ましくは９０／１０、特に好ましくは８５／１５、最も好ましくは８０／２０である。
【００４２】
混酸における硝酸の割合が上記範囲を上回ると、高沸点を有する硫酸の含有量が少なくなるため、常圧付近の圧力下では、反応温度が例えば１２０℃以下となり、グラファイトの除去効率が低下する傾向がある。一方、混酸における硝酸の割合が上記範囲を下回ると、グラファイトの酸化に大きく貢献するのは硝酸であるため、グラファイトの除去効率が低下する傾向がある。
【００４３】
酸化剤（特に、前記混酸）の使用量は、ＮＤ粗生成物１質量部に対して、例えば１０〜５０質量部、好ましくは１５〜４０質量部、特に好ましくは２０〜４０質量部である。また、前記混酸中の硫酸の使用量は、ＮＤ粗生成物１質量部に対して、例えば５〜４８質量部、好ましくは１０〜３５質量部、特に好ましくは１５〜３０質量部であり、前記混酸中の硝酸の使用量は、ＮＤ粗生成物１質量部に対して、例えば２〜２０質量部、好ましくは４〜１０質量部、特に好ましくは５〜８質量部である。
【００４４】
また、酸化剤として前記混酸を使用する場合、混酸と共に触媒を使用しても良い。触媒を使用することにより、グラファイトの除去効率を一層向上することができる。前記触媒としては、例えば、炭酸銅（ＩＩ）等を挙げることができる。触媒の使用量は、ＮＤ粗生成物１００質量部に対して例えば０．０１〜１０質量部程度である。
【００４５】
酸化処理温度は例えば１００〜２００℃である。酸化処理時間は例えば１〜２４時間である。酸化処理は、減圧下、常圧下、または加圧下で行うことが可能である。
【００４６】
このような酸化処理の後、例えばデカンテーションにより上澄みを除去することが好ましい。また、デカンテーションの際には、固形分の水洗を行うことが好ましい。水洗当初の上澄み液は着色しているが、上澄み液が目視で透明になるまで、当該固形分の水洗を反復して行うことが好ましい。
【００４７】
また、酸化処理後のＮＤ粒子には、必要に応じて、気相にて酸化処理や還元処理を施しても良い。気相にて酸化処理を施すことにより、表面にＣ＝Ｏ基を多く有するＮＤ粒子が得られる。また、気相にて還元処理を施すことにより、表面にＣ−Ｈ基を多く有するＮＤ粒子が得られる。
【００４８】
更に酸化処理後のＮＤ粒子には、必要に応じて、解砕処理を施してもよい。解砕処理には、例えば、高剪断ミキサー、ハイシアーミキサー、ホモミキサー、ボールミル、ビーズミル、高圧ホモジナイザー、超音波ホモジナイザー、コロイドミル等を使用することができる。尚、解砕処理は湿式（例えば、水等に懸濁した状態での解砕処理）で行ってもよいし、乾式で行ってもよい。乾式で行う場合は、解砕処理前に乾燥工程を設けることが好ましい。
【００４９】
（乾燥工程）
本方法では、次に、乾燥工程を設けることが好ましく、例えば、上記工程を経て得られたＮＤ含有溶液から噴霧乾燥装置やエバポレーター等を使用して液分を蒸発させた後、これによって生じる残留固形分を乾燥用オーブン内での加熱乾燥によって乾燥させる。加熱乾燥温度は、例えば４０〜１５０℃である。このような乾燥工程を経ることにより、ＮＤ粒子が得られる。
【００５０】
［電極］
本発明の電極は、例えば導電性粒子として、上記ＢＤＮＤを含む。上記ＢＤＮＤは広い電位窓を有し、ダイヤモンド由来の高い物理的安定性及び化学的安定性、並びに優れた導電性を有する。また、比表面積が大きい。そのため、当該ＢＤＮＤを含む電極は高い静電容量を有する。
【００５１】
本発明の電極は高い静電容量を有し、本発明の電極の質量当たりの電気二重層容量は、例えば３Ｆ／ｇ以上、好ましくは５Ｆ／ｇ以上、特に好ましくは８Ｆ／ｇ以上、最も好ましくは１０Ｆ／ｇ以上、とりわけ好ましくは１２Ｆ／ｇ以上である。尚、質量当たりの電気二重層容量の上限は、例えば２０Ｆ／ｇ程度である。
【００５２】
本発明の電極は、例えば、ＢＤＮＤを含むインクを基材に塗布、若しくは基材に含浸させ、その後、ＢＤＮＤをバインダー等で固定することにより製造することができる。
【００５３】
前記基材としては、絶縁性基板や導電性基板を使用することができる。絶縁性基板としては、例えば、シリコン基板、ガラス基板、石英基板、セラミックス基板、ダイヤモンド基板等が挙げられる。また、導電性基板としては、例えば、チタン、モリブデン、ニオブ、アルミニウム、ステンレス等の金属基板や、ガラス状炭素等の炭素材料基板等が挙げられる。
【００５４】
ＢＤＮＤを含むインクとしては、例えば、上述のＢＤＮＤを分散媒（例えば、エタノール等のアルコール等）中に分散させたＢＤＮＤ分散液を使用することができる。前記インク中のＢＤＮＤ濃度としては、例えば２０質量％以上が好ましく、より好ましくは２０〜５０質量％である。
【００５５】
ＢＤＮＤを分散媒中に分散させる際には、例えば、高剪断ミキサー、ハイシアーミキサー、ホモミキサー、ボールミル、ビーズミル、高圧ホモジナイザー、超音波ホモジナイザー、コロイドミル等を使用してＢＤＮＤを分散媒中に高分散させることが好ましく、インク中のＢＤＮＤの粒子径（Ｄ５０、メディアン径）が、例えば５０〜２００ｎｍ（好ましくは５０〜１５０ｎｍ、特に好ましくは５０〜１２０ｎｍ）となるまで、解砕処理を施すことが好ましい。
【００５６】
ＢＤＮＤを含むインクを基材に塗布若しくは含浸させた後は、乾燥処理を施して分散媒を蒸発させることが好ましい。
【００５７】
前記バインダーとしては、例えば、高いプロトン導電性を有する高分子化合物（特に、スルホン酸基を有する高分子化合物）が挙げられ、例えば、商品名「ナフィオン」（ＳＩＧＭＡ−ＡＬＤＲＩＣＨ社製）等の市販品を使用することができる。
【００５８】
前記バインダーの使用量としては、ＢＤＮＤ１質量部に対して例えば０．１〜５質量部程度、好ましくは０．５〜２質量部である。
【００５９】
本発明の電極は電気二重層容量が大きいため、例えば、電気二重層キャパシタ（ＥＤＬＣ）等の蓄電デバイス用の電極として好適に使用することができる。また、本発明の電極は広い電位窓と小さいバックグラウンド電流を有するため、金属電極ではノイズに隠れてしまうような微量な信号も分析することができるので、例えば、環境分析、臨床検査、食品検査等の分野における微量測定用センサーに使用することもできる。
【００６０】
［蓄電デバイス］
本発明の蓄電デバイスは、上記ＢＤＮＤ電極を備えることを特徴とする。蓄電デバイスには、電気二重層キャパシタやハイブリッドキャパシタ（特に、リチウムイオンキャパシタ）等が含まれる。
【００６１】
電気二重層キャパシタは、上記ＢＤＮＤ電極と共に電解液とセパレーターとを備えることが好ましい。また、リチウムイオンキャパシタは、電極と電解液とセパレーターとを備え、正極としてＢＤＮＤ電極を使用し、負極としてリチウムを吸蔵可能な炭素材料を使用することが好ましい。
【００６２】
本発明の電気二重層キャパシタは、電解液として水系電解液と非水系電解液を使用することができ、耐電圧特性の優れた水系電解液が好ましい。水系電解液としては、例えば、塩酸、硫酸、酢酸、リン酸等の酸の水溶液；水酸化ナトリウム、アンモニア等の塩基の水溶液；過塩素酸リチウム、過塩素酸マグネシウム、過塩素酸カルシウム、過塩素酸バリウム、過塩素酸アルミニウム、過塩素酸ナトリウム、硫酸マグネシウム、硫酸カリウム、硫酸ナトリウム等の塩の水溶液等が挙げられる。水系電解液としては、なかでも、塩の水溶液（特に、過塩素酸ナトリウム等の過塩素酸塩の（例えば、飽和）水溶液）を使用することが、より一層広い電位窓を有する水系電気二重層キャパシタが得られる点で好ましい。
【００６３】
また、水系電解液は、本発明の趣旨を逸脱しない範囲で添加剤や水溶性有機溶媒を、それぞれ１種又は２種以上含んでいてもよい。前記添加剤としては、例えば、過塩素酸テトラエチルアンモニウム等の塩が挙げられる。また、前記水溶性有機溶媒としては、例えば、エチレングリコール、プロピレングリコール、ブタンジオール、グリセリン、ポリＣ２−４アルキレングリコール（例えば、ジエチレングリコール、トリエチレングリコール、テトラエチレングリコール）等の多価アルコールや、ラクトン類等が挙げられる。
【００６４】
前記非水系電解液としては、例えば、テトラエチルアンモニウムテトラフルオロボレート、トリエチルメチルアンモニウムテトラフルオロボレートなどの４級アンモニウム塩を含む、プロピレンカーボネート、γ−ブチロラクトン、アセトニトリル等の有機系電解液が挙げられる。
【００６５】
リチウムイオンキャパシタは、電解液として、ＬｉＢＦ４、ＬｉＰＦ６等のリチウム塩を有機溶媒に溶解した有機系電解液を使用することができる。
【００６６】
前記セパレーターとしては、例えば、ＰＰ、ＰＥなどのポリオレフィン系セパレーター；不織布、ガラス繊維などの多孔質セパレーター等が挙げられる。
【００６７】
本発明の電気二重層キャパシタは、電解液に浸漬した二枚のＢＤＮＤ電極間に電源を繋いで電圧を印加することで充放電できる。充電時は電解質イオンがＢＤＮＤ電極表面に吸着する。放電時にはＢＤＮＤ電極表面に吸着していた陽イオン並びに陰イオンが脱離して、電解液中に再び拡散する。充放電には、ＢＤＮＤ電極の化学的変化を伴わないため、ＢＤＮＤ電極が化学反応に伴う発熱等により劣化することがなく、長寿命を保つことができる。
【００６８】
本発明の蓄電デバイスは、比表面積が大きいＢＤＮＤを含む電極を備えるため、大きな電荷を蓄えることができ、大きい静電容量を実現し得る。また、一般的な二次電池に比べて高速での充放電が可能であり、充放電サイクル寿命に優れる。そのため、コンピュータのメモリのバックアップ用電源や、鉄道車両に搭載した電力貯蔵システムやハイブリッド車の補助電源として有用である。
【００６９】
［センサー］
本発明のセンサーは、上記ＢＤＮＤを含む電極（以後、「ＢＤＮＤ電極」と称する場合がある）を備えることを特徴とする。本発明の、ＢＤＮＤ電極を備えたセンサーは更に、例えば、ＢＤＮＤ電極の電位を制御する電圧制御手段と、前記電極に流れる電流値の変化を計測する電流計測手段とを備えることが好ましい。
【００７０】
また、ＢＤＮＤ電極には電圧リード線・電流リード線が接続され、電圧制御手段によって電位が制御されることが好ましい。
【００７１】
電圧制御手段としては、例えば、ポテンショスタット、定電位電源装置等が挙げられる。
【００７２】
電流計測手段としては、例えば、電流計、検流器等が挙げられる。
【００７３】
対電極と共に、ＢＤＮＤ電極を検出対象試料を含む電解質溶液に接触させ、電圧制御手段により電位を制御しながら電流値を計測する。電圧を印加すると、ＢＤＮＤ電極上で検出対象試料の電気分解による酸化又は還元反応が生じるが、この反応に伴う電流値は、試料の濃度と相関関係を有するため、電流計測手段により計測された電流値から検出対象試料の濃度を算出することができる。
【００７４】
前記対電極としては、例えば、白金、炭素、ステンレス、金、ダイヤモンド、ＳｎＯ２等を使用することができる。
【００７５】
本発明のセンサーは、広い電位窓と小さいバックグラウンド電流を有するＢＤＮＤ電極を備えるため、金属電極ではノイズに隠れてしまうような微量な信号も分析することができるので、例えば、環境分析、臨床検査、食品検査等の分野における微量測定に使用することもできる。
【実施例】
【００７６】
以下、実施例により本発明をより具体的に説明するが、本発明はこれらの実施例により限定されるものではない。【００７７】
実施例１（ＢＤＮＤの製造）
（生成工程）
まず、成形された爆薬に電気雷管が装着されたものを爆轟用の耐圧性容器（鉄製容器、容積：１５ｍ３）の内部に設置して容器を密閉した。爆薬としては、ＴＮＴとＲＤＸとの混合物（ＴＮＴ／ＲＤＸ（質量比）＝５０／５０）０．５０ｋｇを使用した。次に、電気雷管を起爆させ、容器内で爆薬を爆轟させた。次に、室温で２４時間静置して、容器およびその内部を降温させた。この放冷の後、容器の内壁に付着しているＮＤ粗生成物（ＮＤ粒子の凝着体と煤を含む）をヘラで掻き取る作業を行い、ＮＤ粗生成物を回収した。ＮＤ粗生成物の回収量は０．０２５ｋｇであった。【００７８】
（酸化処理工程）
次に、５０℃の冷媒を循環させた凝縮器と前記凝縮器に接続されたアルカリトラップとを備えた反応器中において、１ａｔｍ下、反応器を加熱しつつ、生成工程で得られたＮＤ粗生成物（３ｇ）と濃硫酸（８０．６ｇ）と炭酸銅（触媒量）とを反応器に仕込んだ。
そこへ、発煙硝酸（２０．４ｇ、前記濃硫酸と硝酸の割合が８０／２０（前者／後者；質量比）となる量）を滴下した。反応の進行に伴って蒸発した硝酸、及び生成したＨ２Ｏは凝縮器で凝縮して反応器内に戻した。一方、ＮＯ、ＮＯ２、ＣＯ、及びＣＯ２は凝縮器に接続されたアルカリトラップで捕集した。このとき、反応温度は１５０℃であった。
反応開始から４８時間経過後、反応器の加熱を停止し、反応器内を室温まで冷却した。冷却後、デカンテーションにより、固形分（ＮＤ凝着体を含む）の水洗を行った。水洗当初の上澄み液は着色しているところ、上澄み液が目視で透明になるまで、デカンテーションによる当該固形分の水洗を反復して行った。【００７９】
（解砕工程）
次に、ビーズミル（商品名「ウルトラアペックスミルＵＡＭ−０１５」、寿工業（株）製）を使用して、前工程を経て得られたスラリー３００ｍＬを解砕処理に付した。本処理では、解砕メディアとしてジルコニアビーズ（直径０．０３ｍｍ）を使用し、ミル容器内に充填されるビーズの量はミル容器の容積に対して６０％とし．ミル容器内で回転するローターピンの周速は１０ｍ／ｓとした。また、装置を循環させるスラリーの流速を１０Ｌ／ｈとして９０分間の解砕処理を行った。【００８０】
（遠心分離工程）
次に、上述の解砕工程を経たＮＤを含有する溶液から、遠心力の作用を利用した分級操作によって粗大粒子を除去した（遠心分離処理）。本工程の遠心分離処理において、遠心力は２００００×ｇとし、遠心時間は１０分とした。これにより、黒色透明のＮＤ水分散液（１）を得た。【００８１】
（乾燥工程）
次に、遠心分離工程で得られたＮＤ水分散液（１）からエバポレーターを使用して液分を蒸発させた後、残留固形分を乾燥用オーブンを使用して１２０℃で加熱して乾燥させた。【００８２】
以上のようにして、ＮＤ（１）（粉体、動的光散乱法によって測定したメディアン径（粒径Ｄ５０）：５ｎｍ）を得た。【００８３】
（ホウ素ドープ工程）
得られたＮＤ（１）を基材として、ＭＰＣＶＤ法により、下記条件下でホウ素をドープした。原料溶液として、炭素源としてのアセトン／メタノール混合溶液（９：１，ｖ／ｖ）に、トリメトキシボランを、炭素原子に対するホウ素原子濃度が２００００ｐｐｍとなる割合で添加したものを使用したこれにより、ＢＤＮＤ（１）を得た。
＜ＭＰＣＶＤ条件＞
マイクロ波出力：１３００Ｗ
圧力：５０Ｔｏｒｒ
水素ガス流量：４００ｓｃｃｍ
成長時間：８ｈ【００８４】
（加熱処理工程）
ＢＤＮＤ（１）を、空気雰囲気下、４２５℃で８時間の加熱処理に付して、ＢＤＮＤ（２）を得た。【００８５】
比較例１〜３
基材をＮＤ（１）から、ダイヤモンド粒子（ＤＰ（１）〜（３））に変更した以外は実施例１のＢＤＮＤ（１）と同様にしてホウ素ドープダイヤモンド粒子（ＢＤＤＰ（１）〜（３））を得た。【００８６】
（粒子径、比表面積、及び電気伝導度の測定）
得られたＢＤＮＤ（１）、（２）、及びＢＤＤＰ（１）〜（３）について、粒子径（メディアン径：Ｄ５０）を動的光散乱法によって測定した。図１にＢＤＮＤ（１）、（２）の粒子径測定結果を示す。
また、ＢＥＴ比表面積を窒素吸着法により測定した。
また、２０℃において、内径１ｍｍのガラスキャピラリーにＢＤＮＤ（１）を充填し、両端の直流抵抗から電気伝導度を算出した。【００８７】
結果を下記表にまとめて示す。
【表１】
2019097815.tif 000003
【００８８】
表１より、ＢＤＮＤ（１）、（２）は導電性に優れ、その上、ＢＤＤＰに比べ比表面積が大きいことが確かめられた。
また、ＮＤ（１）、ＢＤＮＤ（１）、（２）のＵＶラマンスペクトル（光源波長：３２５ｎｍ）測定結果より、ＢＤＮＤ（１）、（２）では、ｓｐ２炭素由来のＤバンドおよびＧバンドが顕著に観察された（図２、３）。
更に、ＢＤＮＤ（２）は、Ｘ線回折ではダイヤモンド結晶の回折パターンが観測され、ダイヤモンドが含まれていることが確かめられた。
更にまた、ＢＤＮＤ（２）のＴＥＭ観察の結果、ダイヤモンド格子面のほかにグラファイト状積層構造が観察された（図４）。
また、ＢＤＮＤ（２）の元素分析をＩＣＰ−ＡＥＳ法により行った結果、６２０ｍｇ／ｋｇのホウ素が含まれていることがわかった。
以上の結果より、本発明のＢＤＮＤはナノダイヤモンド粒子の表面にホウ素を含むｓｐ２炭素層が堆積された構造を有する複合体であることが示唆された。【００８９】
実施例２（電極の製造）
得られたＢＤＮＤ（１）１０ｍｇを０．５ｍＬの３０質量％エタノールに分散させて、ＢＤＮＤインクを調製した。
集電体であるガラス状炭素電極上にＢＤＮＤインク２０μＬをキャストし、乾燥させた後、５質量％ナフィオン（疎水性テフロン（登録商標）骨格に、スルホン酸基を持つパーフルオロ側鎖が結合した構成を有するパーフルオロカーボン）１０μＬを最表面にキャストし、被覆することでＢＤＮＤ電極（１）を得た。【００９０】
実施例３（電極の製造）
ＢＤＮＤ（１）に代えてＢＤＮＤ（２）を使用した以外は実施例２と同様にしてＢＤＮＤ電極（２）を得た。【００９１】
比較例４（電極の製造）
ＢＤＮＤ（１）に代えてＢＤＤＰ（１）を使用した以外は実施例２と同様にしてＢＤＤＰ電極（１）を得た。【００９２】
比較例５（電極の製造）
ＢＤＮＤ（１）に代えてＢＤＤＰ（２）を使用した以外は実施例２と同様にしてＢＤＤＰ電極（２）を得た。【００９３】
比較例６（電極の製造）
ＢＤＮＤ（１）に代えてＢＤＤＰ（３）を使用した以外は実施例２と同様の方法でＢＤＤＰ電極（３）を得た。【００９４】
比較例７（電極の製造）
ＢＤＮＤ（１）に代えて活性炭（ＡＣ；比表面積１３１８ｍ２／ｇ）を使用した以外は実施例２と同様の方法でＡＣ電極を得た。この場合、ＡＣは導電性が低いため、導電助剤としてアセチレンブラック（ＡＢ）をＡＣ：ＡＢ（質量比）が８：１となるように添加した。【００９５】
［評価］
実施例及び比較例で得られた電極の性能を評価した。
［１］電位窓、セル電圧測定
（１−１）ＢＤＮＤ電極（２）およびＡＣ電極の、１ＭのＨ２ＳＯ４中のＣＶ（走査速度：１０ｍＶ／ｓ）を測定した。対極に白金線、参照極にＡｇ／ＡｇＣｌ電極を用いた３電極系にて実施した。
電位窓はＡＣ電極では１．５Ｖ程度であったのに対し、ＢＤＮＤ電極（２）では１．９Ｖであり、広いことがわかった（図５）。
（１−２）超純水１００ｍＬ中に過剰量の過塩素酸ナトリウム（ＮａＣｌＯ４）を加えた後、吸引ろ過を行い、過剰分の過塩素酸ナトリウムを除去することで、飽和ＮａＣｌＯ４水溶液を得た。ＢＤＮＤ電極（２）の、飽和ＮａＣｌＯ４水溶液中でのＣＶ（走査速度：１０ｍＶ／ｓ）を測定した。対極に白金線、参照極にＡｇ／ＡｇＣｌ電極を用いた３電極系にて実施した。
電位窓は３．１Ｖであり、として過塩素酸塩水溶液を使用することにより電位窓が広くなることがわかった（図６）。【００９６】
（１−３）ＢＤＮＤ電極（２）、又はＡＣ電極を使用した対称２電極セルで、１ＭのＨ２ＳＯ４中のＣＶ測定（ｃｙｃｌｉｃ  ｖｏｌｔａｍｍｅｔｒｙ、走査速度：１０ｍＶ／ｓ）を行ったところ、ＡＣ電極ではセル電圧（両極間の電位差）を０．８Ｖ以上とすると溶媒（水）の電解が起き始めたのに対し、ＢＤＮＤ電極（２）では、１．８Ｖまで電圧印加可能であることがわかった（図７）。ＢＤＤＰ電極（３）についても同様にＣＶ測定を行ったところ、セル電圧（両極間の電位差）を１．６Ｖ以上とすると溶媒（水）の電解が起き始めた。
（１−４）ＢＤＮＤ電極（２）を使用した対称２電極セルで、飽和ＮａＣｌＯ４水溶液中のＣＶ測定（走査速度：１０ｍＶ／ｓ）を行ったところ、ＢＤＮＤ電極（２）は２．８Ｖまで電圧印加可能であることがわかった（図８）。また、２．８Ｖ以上に印加すると溶媒（水）の電解が起き始めた。【００９７】
従って、水溶液中で大きなセル電圧を印加できるＢＤＮＤ（２）は、高エネルギー密度の水系ＥＤＬＣを実現するのに適した電極材料であることが示唆された。
また、水溶液中で大きなセル電圧を印加できる飽和ＮａＣｌＯ４水溶液は、高エネルギー密度の水系ＥＤＬＣを実現するのに適した電解質であることが示唆された。【００９８】
尚、ＥＤＬＣに蓄積できる静電エネルギーはＣＶ２／２で表される（Ｃ：電気二重層容量、Ｖ：セル電圧）。【００９９】
［２］走査速度を変更した際のＣＶ
（２−１）走査速度を変更して、ＢＤＮＤ電極（１）、ＢＤＮＤ電極（２）、又はＡＣ電極のＣＶ（１ＭのＨ２ＳＯ４中、対称２電極セル）を測定した結果、ＢＤＮＤ電極（１）、ＢＤＮＤ電極（２）は、１０００ｍＶ／ｓの比較的速い走査速度においても、ＣＶ形状のひずみが小さく、良好な応答を示すことがわかった。【０１００】
そこで、各走査速度における電気二重層容量を算出し、走査速度に対してプロットした（図９）。電極活物質（ＢＤＮＤ（１）、（２）、又はＡＣ）の質量あたりの容量を比較すると、１００ｍＶ／ｓ以下の低速走査ではＡＣ電極において容量が大きいものの、１００ｍＶ／ｓ以上の高速走査ではＢＤＮＤ電極（１）、（２）の方が大きくなることがわかった。
これは、ＡＣは粒子内部に発達したミクロ孔を有しており、その大きな比表面積を利用して大きな電気二重層容量を得る電極材料であるが、ミクロ孔内の電解質イオンは移動しにくいため、表面への吸脱着が高速走査時における電位変化に追随できず、容量が低下するが、ＢＤＮＤ（１）、（２）はミクロ孔が存在しないため、このような大きな容量低下が起きなかったものと考えられる。【０１０１】
（２−２）走査速度を変更して、ＢＤＮＤ電極（２）又はＡＣ電極のＣＶ（飽和過塩素酸ナトリウム水溶液中、対称２電極セル）を測定した結果、ＢＤＮＤ電極（１）、ＢＤＮＤ電極（２）は、１０００ｍＶ／ｓの比較的速い走査速度においても、ＣＶ形状のひずみが小さく、良好な応答を示すことがわかった。一方、ＡＣ電極は速い走査速度においてＣＶ形状のひずみが大きいことから、高速充放電における応答が良くないことがわかった。【０１０２】
各走査速度における電気二重層容量を算出し、走査速度に対してプロットした（図１０）。電極活物質の質量あたりの容量を比較すると、２０ｍＶ／ｓ以上の高速走査ではＢＤＮＤ電極（２）の方が大きくなることがわかった。【０１０３】
従って、高速走査時でも容量が低下しにくいという特徴から、ＢＤＮＤ（１）、（２）は高出力のＥＤＬＣ作製に適した電極材料であると考えられる。【０１０４】
また、走査速度を変えた時の電気二重層容量の結果を用いて、エネルギー密度を算出した。セル電圧（Ｖ）はＢＤＮＤ電極（２）、ＡＣ電極の何れも２．８Ｖで計算した。電気二重層容量のグラフと同様に、高速走査速度時（２０ｍＶ／ｓ以上）において、ＢＤＮＤ電極（２）はＡＣ電極よりも大きなエネルギー密度を示すことがわかった。【０１０５】
また、電極の活物質層の体積あたりで容量を示した場合、１０〜１０００ｍＶ／ｓの範囲でＡＣ電極よりもＢＤＮＤ電極（１）、（２）の方が大きな容量を示すことがわかった。これは、ＡＣはミクロ孔を有するため、かさ密度が小さい物質であるのに対して、ＢＤＮＤ（１）、（２）はミクロ孔を有さず、ＡＣに比べてかさ密度が大きいためであると考えられる。
従って、ＢＤＮＤ（１）、（２）は省スペースなＥＤＬＣデバイスの作製に有用であると考えられる。【０１０６】
実施例２、３、及び比較例４〜６で得られた電極について、用いられた導電性粒子（ＢＤＮＤ又はＢＤＤＰ）の粒子径及び比表面積と、得られた電極の電気二重層容量（走査速度：１０ｍＶ／ｓ）との関係を下記表に示す。下記表より、本発明の電極は、比表面積が大きいＢＤＮＤを含むため、電気二重層容量（若しくは、静電容量）が大きいことが分かる。
【表２】
2019097815.tif 000004
【０１０７】
図１１にＢＤＮＤ電極（２）又はＡＣ電極を使用した対称２電極セルのラゴンプロット（エネルギー密度−出力密度プロット）を示す。この結果から、ＢＤＮＤ電極（２）は、ＡＣ電極よりも高エネルギー密度、且つ高出力密度の水系ＥＤＬＣデバイスを作製できることがわかる。特に、体積当たりの特性に関して、高エネルギー密度を保ちながら出力密度を大きくすることができるため、コンパクトで高出力のデバイスの作製に有用であると考えられる。【０１０８】
図１２より、ＢＤＮＤ電極（２）又はＡＣ電極を使用した対称２電極セルのラゴンプロットでは、飽和ＮａＣｌＯ４水溶液中のＢＤＮＤ電極（２）は、１ＭＨ２ＳＯ４中のＢＤＮＤ電極（２）と比較して、セル電圧が増加した分、出力密度は維持しつつ、エネルギー密度が向上することが確認された。従って、飽和ＮａＣｌＯ４水溶液中のＢＤＮＤ電極（２）は、１ＭＨ２ＳＯ４中のＢＤＮＤ電極（２）と比較して、高性能化していることが確認できた。【０１０９】
以上のまとめとして、本発明の構成及びそのバリエーションを以下に付記する。
［１］  比表面積が１１０ｍ２／ｇ以上であり、且つ２０℃における電気伝導度が５．０×１０−３Ｓ／ｃｍ以上であることを特徴とする、ホウ素ドープナノダイヤモンド。
［２］  メディアン径が２００ｎｍ以下である、［１］に記載のホウ素ドープナノダイヤモンド。
［３］  ホウ素含有量が０．１〜１００ｍｇ／ｇである、［１］又は［２］に記載のホウ素ドープナノダイヤモンド。
［４］  光源波長３２５ｎｍのラマンスペクトルにおいて、１３７０〜１４２０ｃｍ−１、及び１５８０〜１６２０ｃｍ−１にバンドを有する、［１］〜［３］の何れか１つに記載のホウ素ドープナノダイヤモンド。
［５］  ナノダイヤモンド粒子の表面に、化学気相成長法（好ましくは、マイクロ波プラズマＣＶＤ法）によりホウ素を含有するダイヤモンド層及び／又は炭素層を積層することによって［１］〜［４］の何れか１つに記載のホウ素ドープナノダイヤモンドを得る、ホウ素ドープナノダイヤモンドの製造方法。
［６］  ［１］〜［４］の何れか１つに記載のホウ素ドープナノダイヤモンドを含む電極。
［７］  質量当たりの電気二重層容量が３Ｆ／ｇ以上である、［６］に記載の電極。
［８］  ［６］又は［７］に記載の電極を備えたセンサー。
［９］  ［６］又は［７］に記載の電極を備えた蓄電デバイス。
［１０］  電気二重層キャパシタである、［９］に記載の蓄電デバイス。
［１１］  電解液として過塩素酸塩の飽和水溶液を使用する水系電気二重層キャパシタであ、［９］に記載の蓄電デバイス。
［１２］  リチウムイオンキャパシタである、［９］に記載の蓄電デバイス。
［１３］  ［９］〜［１２］の何れか１つに記載の蓄電デバイスを備える電源。
【産業上の利用可能性】
【０１１０】
本発明のＢＤＮＤは、ダイヤモンド由来の高い物理的安定性、化学的安定性、優れた導電性、及び大きな比表面積を有する。そのため、本発明のＢＤＮＤを使用すれば、静電容量が大きい電極が得られる。
また、本発明のＢＤＮＤを含む電極は高感度であり、且つ質量当たりの電気二重層容量が大きく、且つ、広い電位窓を有する。そのため、電気化学センサーや蓄電デバイス用電極として有用である。
【図１】
2019097815.tif 000005
【図２】
2019097815.tif 000006
【図３】
2019097815.tif 000007
【図４】
2019097815.tif 000008
【図５】
2019097815.tif 000009
【図６】
2019097815.tif 000010
【図７】
2019097815.tif 000011
【図８】
2019097815.tif 000012
【図９】
2019097815.tif 000013
【図１０】
2019097815.tif 000014
【図１１】
2019097815.tif 000015
【図１２】
2019097815.tif 000016
【国際調査報告】
2019097815.tif 000017
2019097815.tif 000018
2019097815.tif 000019
2019097815.tif 000020